(57)【要約】【課題】硬質皮膜の密着性を高め、耐摩耗性に優れた表面被覆超硬合金切削工具を提供することにある。【解決手段】超硬合金基体の１部の表面に機械加工を施し、該超硬合金基体上に硬質皮膜を少なくとも１層以上有する表面被覆超硬合金切削工具において、切刃稜線部は基体表面から内部に向かって３μｍ以内の領域に該機械加工による０．２μｍ以下の結晶粒径を有するＷＣ粒子の存在率が５０％以下であり、基体表面の面粗さを示すＲｍａｘ値が０．８μｍ以下であり、０．２μｍを超えて大きいＷＣ粒子と硬質皮膜との界面におけるＷＣ粒子と硬質皮膜の接触比率が７０％以上であることを特徴とする表面被覆超硬合金切削工具である。【選択図】図１
2005271193.tif 000002
【特許請求の範囲】
【請求項１】
超硬合金基体の１部の表面に機械加工を施し、該超硬合金基体上に硬質皮膜を少なくとも１層以上有する表面被覆超硬合金切削工具において、切刃稜線部は基体表面から内部に向かって３μｍ以内の領域に該機械加工による０．２μｍ以下の結晶粒径を有するＷＣ粒子の存在率が５０％以下であり、基体表面の面粗さを示すＲｍａｘ値が０．８μｍ以下であり、０．２μｍを超えて大きいＷＣ粒子と硬質皮膜との界面におけるＷＣ粒子と硬質皮膜の接触比率が７０％以上であることを特徴とする表面被覆超硬合金切削工具。
【発明の詳細な説明】
【技術分野】
【０００１】
本願発明は、硬質皮膜の密着性に優れた表面被覆超硬合金切削工具に関する。
【背景技術】
【０００２】
表面被覆超硬合金切削工具は、４ａ、５ａ、６ａ族の炭化物、窒化物、炭窒化物から選ばれた１種以上と、Ｆｅ、Ｎｉ、Ｃｏ、Ｍｏ、Ｃｒの１種以上よりなる超硬合金の粉末を成形・焼結した後に、切刃稜線部を所定の形状に加工することにより超硬合金基体を得、その表面に、ＴｉＣ、ＴｉＣＮ、Ａｌ２Ｏ３などの所定の硬質皮膜を化学蒸着法（以下、ＣＶＤ法という。）又は物理蒸着法（以下、ＰＶＤ法という。）により１層以上成膜することにより作製され、広く用いられている。硬質皮膜の密着性を向上するために、加工変質層の低減、基体表面の表面粗さの調整、η相の低減等の技術が、以下の特許文献１から４に開示されている。
特許文献１は、加工変質層を低減する方法としてエッチング処理により、加工変質層を除去する方法が開示されている。しかし、エッチング処理により加工変質層を除去しても、表面の粗さが大きい場合には、凹部に形成された膜の結晶の成長する方向が重なることにより、結晶粒界にクラックが生じやすくなり、その密着性は十分とはいえない。
特許文献２は、表面粗さの調整方法としてブラシ加工することにより、表面粗さＲａを０．１５〜０．４μｍとした基体表面に硬質被膜を被覆した切削工具が開示されている。
特許文献３は、機械加工後に電解研磨をすることにより加工変質層の低減と表面の凹凸を調整する方法が開示されている。しかし加工方法の制御により表面粗さを規定しても、基体表面に埋没した加工変質層の除去が十分でない場合は、基体と硬質皮膜の密着性は十分とはいえない。加工変質層の除去と基体表面の凹凸を規定しても、界面に結合相が多い場合には、良好な密着性を示すＷＣと硬質皮膜との結合が減じるため、必ずしも良好な密着性が得られない。
特許文献４は、ブラシ加工等にレーザー照射処理等を併用することにより、基体表面のη相の領域割合を５％以上、４０％以下、基体表面の粗さＲｍａｘを０．１５〜１．３μｍとした硬質被膜被覆切削工具が開示されている。しかしη相の量と基体表面の粗さを規定した場合でも、界面に結合相、空隙、η相が多くＷＣ粒子と硬質皮膜との結合が少ない場合には、界面基体と硬質皮膜の密着性が十分でない場合があった。
【０００３】
【特許文献１】特開平８−２５７８０９号公報
【特許文献２】特開平６−１０８２５３号公報
【特許文献３】特開２０００−２１２７４３公報
【特許文献４】特許３４６８２２１号公報
【発明の開示】
【発明が解決しようとする課題】
【０００４】
本願発明の目的は、硬質皮膜の密着性を高め、耐摩耗性に優れた表面被覆超硬合金切削工具を提供することにある。
【課題を解決するための手段】
【０００５】
本願発明は、超硬合金基体の１部の表面に機械加工を施し、該超硬合金基体上に硬質皮膜を少なくとも１層以上有する表面被覆超硬合金切削工具において、切刃稜線部は基体表面から内部に向かって３μｍ以内の領域に該機械加工による０．２μｍ以下の結晶粒径を有するＷＣ粒子の存在率が５０％以下であり、基体表面の面粗さを示すＲｍａｘ値が０．８μｍ以下であり、０．２μｍを超えて大きいＷＣ粒子と硬質皮膜との界面におけるＷＣ粒子と硬質皮膜の接触比率が７０％以上であることを特徴とする表面被覆超硬合金切削工具である。本構成を採用することによって、硬質皮膜と基体界面との空隙が減少し、加工変質層も低減することから、表面被覆超硬合金切削工具の密着性が向上して高寿命化が可能となる。ここでいう加工変質層とは、加工屑であり、加工により破砕した微細なＷＣ粒子が基体表面近傍の結合相に埋没したものに代表されるものである。加工変質層の存在は超硬合金基体と硬質被膜の密着性を低下させるため低減する必要がある。
【発明の効果】
【０００６】
本願発明によって、表面被覆切削工具の超硬合金表面近傍における微細ＷＣ粒子の存在率と基体表面の粗さと界面でのＷＣ粒子と硬質皮膜の接触比率を規定することによって、硬質皮膜の密着性に優れた表面被覆切削工具を提供することができる。
【発明を実施するための最良の形態】
【０００７】
本発明は、表面被覆超硬合金切削工具の切刃稜線部の表面近傍、即ち基体表面から内部に向かって３μｍ以内の深さ領域において、０．２μｍ以下の結晶粒径を有するＷＣ粒子の存在率を５０％以下にすることにより、基体界面と硬質皮膜との界面の不要な加工変質層を低減し、空隙も減少する。このことは機械加工による破砕等の影響を受けない良好な状態のＷＣ粒子が、基体表面に多く存在することを意味する。そしてこのＷＣ粒子が、硬質皮膜と高頻度で接触して、高い密着性を有することになる。更にη相量も低減するため、表面被覆超硬合金切削工具における硬質皮膜の密着性の向上に有効に作用する。より好ましくは、結晶粒径０．２μｍ以下のＷＣ粒子の存在率が４０％以下として加工変質層を低減すると、より密着性が高く表面被覆超硬合金切削工具の高寿命化が可能となる。
結晶粒径０．２μｍ以下のＷＣ粒子の存在率が５０％を超えて大きいと言うことは、加工により破砕された微細なＷＣ粒子の存在が多くなることを意味する。しかも微細なＷＣ粒子は結合層中に埋没して残存するため、良好な密着性に寄与するＷＣ粒子としては機能しない。この場合、硬質皮膜との接触面は結合層であるＣｏ相となり、破砕された０．２μｍ以下のＷＣ粒子自体も脱落しやすいため、密着性の阻害要因となる。従って、基体界面と硬質皮膜との界面の不要な加工変質層、空隙、更にη相量も増加することは、表面被覆超硬合金切削工具における硬質皮膜の密着性が低下するという不都合がある。そこで、本願発明はＷＣ粒子の存在率を５０％以下に規定する。
【０００８】
機械加工等によって基体表面全面の面粗さＲｍａｘを０．８μｍ以下にすることが必要である。面粗さのＲｍａｘが０．８μｍ以下であることにより、表面に加工変質層やキズが少なく、硬質皮膜と基体界面の空隙が減少する他、凹凸による硬質皮膜のクラックが減じるため、表面被覆超硬合金切削工具の密着性が向上する。一方、Ｒｍａｘが０．８μｍを超えて大きいと、加工表面にキズなどが多数存在するため、表面のＷＣ結晶が焼結肌のように角ばった状態となっている。そのため、表面の加工変質層やキズの存在により、硬質皮膜と基体との界面に空隙が発生し、凹凸による硬質皮膜のクラックが発生したりするため、硬質皮膜の密着性には不都合である。そこで、本願発明は基体表面全面の面粗さＲｍａｘを０．８μｍ以下に規定する。
【０００９】
更に、０．２μｍを超えて大きいＷＣ粒子と硬質皮膜との界面において、ＷＣ粒子と硬質皮膜の接触部の比率は７０％以上とする。更に、比率が８０％以上であることが、より好ましい状態である。０．２μｍを超えて大きいＷＣ粒子に接触している硬質皮膜は、欠陥の少ない硬質皮膜として成長する。そこで、０．２μｍを超えて大きいＷＣ粒子と硬質皮膜との接触比率を７０％以上とすれば、表面被覆超硬合金切削工具における硬質皮膜の密着性が向上する。一方、０．２μｍを超えて大きいＷＣ粒子と硬質皮膜の接触部の比率が７０％未満の場合は、硬質皮膜の密着性を低下させるため、不都合である。そこで、本願発明は０．２μｍを超えて大きいＷＣ粒子と硬質皮膜の接触部の比率は７０％以上であり、更に、比率は８０％以上であることが、より好ましい状態である。但し、ここで言う０．２μｍを超えて大きいＷＣ粒子とは、機械加工による破砕等の影響を受けない良好な状態のＷＣ粒子のことであり、加工変質層に含まれる結晶粒径０．２μｍ以下のＷＣ粒子は含まない。
【００１０】
基体表面から３μｍ以内に存在するＷＣ粒子のうち、結晶粒径０．２μｍ以下の粒子の存在率を評価する方法は、表面被覆超硬合金切削工具の断面組織を日立製作所製Ｓ４２００型の電界放射走査型電子顕微鏡を用いてにより加速電圧５．０ｋＶで観察し、領域内のＷＣ粒子の個数と結晶の平均粒径を計測することにより算出した。基体の切断面を研削加工とダイヤモンドペーストを用いたラップ加工をした後、電子顕微鏡を用いて切刃稜線部の硬質皮膜と基体との界面を１０、０００倍で観察した。得られた断面観察像を画像解析ソフト（株式会社プラトロン製Ｉｍａｇｅ−ＰｒｏＰｌｕｓ）を用いて、基体界面から３μｍ深さまでのＷＣの結晶の平均粒径と個数を測定した。領域内のＷＣ粒子のうち、結晶粒径０．２μｍ以下の粒子の個数を領域内の全ＷＣ粒子の個数で除して、結晶粒径０．２μｍ以下のＷＣ粒子の存在率を算出した。同様の画像と解析ソフトを用いて、画像内の基体界面の長さと界面のうち、ＷＣ粒子と硬質皮膜の接触している長さを測定した。また、超硬合金基体表面部の面粗さＲｍａｘの評価方法は、表面被覆超硬合金切削工具の断面組織を電子顕微鏡観察により観察し、同様の画像と解析ソフトを用いて、基準長さを５μｍとして、この基準部分の山頂線と谷底線との距離を計測することにより求めた。ここで基準長さを５μｍとしたのは、表面のうねりの影響を排除するためである。界面の０．２μｍを超えて大きいＷＣ粒子と硬質皮膜の接触部の比率の評価方法は、表面被覆超硬合金切削工具の断面組織を電子顕微鏡観察により観察し、同様の画像と解析ソフトを用いて、観察像の界面の全長と０．２μｍを超えて大きいＷＣ粒子と硬質皮膜が接触する部分の長さを測定し、０．２μｍを超えて大きいＷＣ粒子と硬質皮膜の接触している長さを基体界面の長さで除して、界面での０．２μｍを超えて大きいＷＣ粒子と硬質皮膜の接触比率を算出した。  
【００１１】
本願発明の更に好ましい形態は、該超硬合金基体表面において、すくい面側の機械加工領域をＭ、すくい面側の曲率を有する領域の曲率半径をＲａとした時、Ｍ／Ｒａ≧０．７であり、また逃げ面側の機械加工領域をＮ、逃げ面側の曲率を有する領域の曲率半径Ｒｂとした時、Ｎ／Ｒｂ≧０．８となることである。図１は、表面被覆超硬合金工具の外観を示す斜視図の１例であり、切刃稜線１、すくい面２、逃げ面３が表されている。図２は図１のＡ−Ａ’断面図であり、すくい面２、逃げ面３が表されている。図３は図２の断面図を４５°傾斜した図であり、その頂点である切刃稜線１、すくい面側の曲率を有する領域４、逃げ面側の曲率を有する領域５が表されている。すくい面側の曲率を有する領域４の曲率半径値をＲａ、及び逃げ面側の曲率を有する領域５の曲率半径値をＲｂは、ホーニング形状測定器（ＮＯＶＡＴＥＣ社製ＮＯＶＡＧＲＡＰＨ、ＮＧ０１型）を用いて測定した。図４は、機械加工された処理領域を示す図である。切刃稜線１からすくい面２側への機械加工領域６及び切れ刃稜線１から逃げ面３側への機械加工領域７を説明する図である。切刃稜線１からすくい面２側への機械加工領域６の長さＭ、及び切刃稜線１から逃げ面３側への機械加工領域７の長さＮは、表面被覆超硬合金切削工具の表面を日立製作所製Ｓ３５００Ｎ型の電子顕微鏡を用いて加速電圧１５・０ＫＶ、倍率１００倍で観察することにより求めた。また、Ａ値をＭ／Ｒａとし、Ｂ値をＮ／Ｒｂとし、それぞれ計算によりを求めた。ここで、Ａ値は、すくい面側の曲率を有する領域を超えて機械加工される割合を示す数値であり、Ｂは逃げ面側の曲率を有する領域を超えて機械加工される割合を示す値である。本願発明においては、Ａ≧０．７、Ｂ≧０．８であることが好ましい数値範囲である。そこで、上記数値限定の理由を以下に述べる。Ａ値が０．７以上であることにより、切り屑が初期に接触する範囲の凹凸が小さく、硬質皮膜と基体界面の空隙が減少する他、凹凸による硬質皮膜のクラックが減じるため、表面被覆超硬合金切削工具の耐クレータ性が向上する。一方、Ａが０．７未満であると、切り屑が初期に接触する領域に凹凸が大きい部分が生じるため、硬質皮膜と基体との界面に空隙が発生し、凹凸による硬質皮膜のクラックが発生したりする。そのため、硬質皮膜の耐クレータ性には不都合である。そこで、本願発明はＡ値を０．７以上とすることが好ましい。また、Ｂ値が０．８以上であることにより、被削物と接触する領域の凹凸が小さく、硬質皮膜と基体界面の空隙が減少する他、凹凸による硬質皮膜のクラックが減じるため、表面被覆超硬合金切削工具の耐剥離性が向上する。一方、Ｂ値が０．８未満であると、被削物と接触する領域に凹凸が大きい部分が生じるため、硬質皮膜と基体との界面に空隙が発生し、凹凸による硬質皮膜のクラックが発生したりする。そのため、硬質皮膜の耐剥離性には不都合である。そこで、本願発明はＢ値を０．８以上とすることが好ましい。これにより表面被覆超硬合金工具の耐磨耗性と耐クレータ性のバランスが良くなる。更に好ましくはＡ値を０．９以上、Ｂ値を１．２以上にすると、より多くの切削方法に対応することが可能になる。  
【００１２】
超硬合金基体の切刃稜線部は、機械加工により用途に応じ所定の形状に作製される。機械加工の方法としては、弾性砥石加工、ブラシ加工、研削加工等がある。本願発明では、加工変質層の低減、表面粗さやＷＣ粒子と硬質皮膜との接触比率の制御を行うために、切刃稜線部の形状加工において、ＳｉＣ砥粒入りナイロンブラシ加工を採用した。このことにより、加工変質層の発生量を低減することが可能である。更にＳｉＣ砥粒の粒度が細かく線径の細いブラシで加工変質層の除去することが可能である。
本願発明の超硬合金基体上に被覆する硬質膜は、ＴｉＣ、ＴｉＣＮ、Ａｌ２Ｏ３等の周期律表の４ａ、５ａ、６ａ族元素、アルミニウムの炭化物、窒化物、酸化物、炭窒化物の中から選ばれた１種以上を単層または、複数層を形成した。硬質被膜の膜厚は、１〜１５μｍで形成した。以下、本願発明に基づいた表面被覆超硬合金切削工具の実施形態について説明するが、本願発明は実施例に限定されるものではない。
【実施例】
【００１３】
ＷＣ：７２質量％、ＴｉＣ：８質量％、（Ｔａ、Ｎｂ）Ｃ：１１質量％、Ｃｏ：９質量％の組成を有する超硬合金を基体とした。切刃稜線部を３２０番のＳｉＣ砥粒を含有したナイロン製ブラシ用いてホーニング加工をした。更に５００番のＳｉＣ砥粒を含有したナイロン製ブラシで仕上げ加工を行い、ブラシ加工条件を調整することにより表１に示した本発明例１から６を作製した。
【００１４】
【表１】
2005271193.tif 000003
【００１５】
また、本発明例と比較するため、本発明例と同じ成分、同じ形状の超硬合金基体を用いて、比較例７から１１を作成した。比較例７は切刃稜線部を８０番のＳｉＣ砥粒を含有した弾性砥石でホーニング加工を行った。比較例８は切刃稜線部を８０番のＳｉＣ砥粒を含有した弾性砥石でホーニング加工をし、５００番のＳｉＣ砥粒を含有したナイロン製ブラシで仕上げ加工を行った。比較例９は切刃稜線部を８０番のＳｉＣ砥粒を含有した弾性砥石でホーニング加工をし、表面をＨＦ−ＨＮＯ３−ＣＨ３ＣＯＯＨ−４・ＨＣｌの混合液２５℃で５分間エッチング処理を行った。比較例１０は切刃稜線部を２４０番のＳｉＣ砥粒を含有したナイロン製ブラシ用いて、ホーニング加工をし、５００番のＳｉＣ砥粒を含有したナイロン製ブラシで仕上げ加工を行い、その時のブラシ加工条件を調整した。比較例１１は切刃稜線部を３２０番のＳｉＣ砥粒を含有したナイロン製ブラシ用いて、ホーニング加工をし、５００番のＳｉＣ砥粒を含有したナイロン製ブラシで仕上げ加工を行い、その時のブラシ加工条件を調整した。
本発明例１から６、比較例７から１１の表面加工済み基体を中性洗浄剤中で超音波洗浄し、ＣＶＤコーティング装置を用いて、基体側からＴｉＮ、ＴｉＣＮ、Ａｌ２Ｏ３、ＴｉＮとなる多層被覆を形成して表面被覆超硬合金切削工具を得た。本発明例１から６と比較例７から１１を用いて、Ｒａ、Ｒｂ、Ｍ、Ｎ、Ａ値、Ｂ値、切刃稜線部の基体表面から内部に向かって３μｍ以内に存在する０．２μｍ以下の結晶粒径を有するＷＣ粒子の存在率、基体表面の面粗さを示すＲｍａｘ値、基体表面と硬質皮膜との界面における０．２μｍを超えて大きいＷＣ粒子と硬質皮膜の接触比率を算出した結果を表１に併記した。
【００１６】
本発明例１から６と比較例７から１１を夫々５個使用して硬質皮膜の密着性、耐クレータ性を評価するため、下記の切削試験を行った。切削条件を以下に示す。
切削条件１は、断続切削による衝撃回数が３、０００回に達した時点での膜剥離などの観察を行った結果、切削条件２は、断続切削による衝撃回数が５０００回に達した時点での膜剥離などの観察を行った結果、切削条件３は、連続切削試験後のすくい面の摩耗量を測定した結果、を表１に併記した。
（切削条件１）
被削材：ＳＣＭ４３５
被削材形状：丸棒材、４本溝入り
インサート形状：ＪＩＳ規格ＣＮＭＧ１２０４０８
切削速度：１８０ｍ／ｍｉｎ
送り量：０．４ｍｍ／回転
軸方向切込み量：１．５ｍｍ
加工方法：湿式切削
（切削条件２）
被削材：ＳＣＭ４４０
被削材形状：板材
インサート形状：ＪＩＳ規格ＣＮＭＧ１２０４０８
切削速度：２５０ｍ／ｍｉｎ
送り量：０．２ｍｍ／回転
軸方向切込み量：１．５ｍｍ
加工方法：湿式切削
（切削条件３）
被削材：ＳＣＭ４３５
被削材形状：丸棒材
インサート形状：ＪＩＳ規格ＣＮＭＧ１２０４０８
切削速度：２００ｍ／ｍｉｎ
送り量：０．３ｍｍ／回転
軸方向切込み量：１．５ｍｍ
加工方法：湿式切削
切削時間：３０分
【００１７】
本発明例は、０．２μｍ以下のＷＣ粒子の存在率、基体表面の表面粗さＲｍａｘ値、０．２μｍを超えて大きいＷＣ粒子と硬質皮膜の接触比率、機械加工領域／曲率を有する領域の曲率半径等、全ての項目が、本願発明の規定値を満足することから、比較例と比べて硬質皮膜の剥離頻度、クレータ磨耗量も少なく、優れた性能を示した。特に、本発明例６は、０．２μｍ以下のＷＣ粒子の存在率が１４．８％、Ｒｍａｘが０．３１μｍ、界面での０．２μｍを超えて大きいＷＣ粒子と硬質皮膜の接触比率が８７．８％であり、Ａ値が０．９６、Ｂ値が１．２７であり、膜剥離の発生は見られず、クレータ磨耗量も少なく、優れた性能を示した。比較例７、８は、Ｒｍａｘが０．８μｍ以下、０．２μｍ以下のＷＣ粒子の存在率が６１．１％、５３．５％と何れも５０％を超えていため、いずれも膜剥離を生じ、すくい面の摩耗も大きかった。比較例９は、０．２μｍ以下のＷＣ粒子の存在率が８．７％と５０％以下であったが、Ｒｍａｘが０．８μｍを超えたため、膜剥離の発生率が高く、すくい面の磨耗も大きかった。比較例１０は、０．２μｍ以下のＷＣ粒子の存在率が５０％以下、Ｒｍａｘが０．８μｍ以下であったが、界面での０．２μｍを超えて大きいＷＣ粒子と硬質皮膜の接触比率が６８．５％と７０％未満であったために膜剥離の発生率が高く、すくい面の磨耗も大きかった。比較例１１は、０．２μｍ以下のＷＣ粒子の存在率が３３．５％、Ｒｍａｘが０．４３μｍ、界面での０．２μｍを超えて大きいＷＣ粒子と硬質皮膜の接触比率が８２．１％であったが、Ａ値が０．６以下、Ｂ値が０．９以下であったために膜剥離の発生率が高く、すくい面の磨耗も大きかった。比較例７から１１は何れも本願発明が規定する数値範囲を全て満たしていなかったため、硬質皮膜に良好な密着性や耐クレータ性が得られなかった。
比較例が本発明例の様に良好な密着性が得られなかった理由として、第１に、切刃稜線部を所定形状に加工したときに生じる加工変質層が、皮膜形成時の皮膜の収縮により基体から剥離しやすく、剥離した場合には皮膜と基体の界面に空隙を形成し、第２に、加工変質層があると、基体と硬質皮膜の界面に脆化層であるη相が発生しやすく、切削中にη相が脱落して硬質皮膜の密着性を低下させてしまうい、第３に、機械加工する領域が少ないと、切り屑や被削物と接触する領域に凹凸が大きい部分が生じるため、硬質皮膜の密着性を低下させてしまう、と考えられる。
【図面の簡単な説明】
【００１８】
【図１】図１は、本願発明の表面被覆超硬合金工具の斜視図を示す。
【図２】図２は、図１のＡ−Ａ’断面図を示す。
【図３】図３は、図２の断面図を４５°傾斜した図を示す。
【図４】図４は、機械加工された処理範囲を示す。
【符号の説明】
【００１９】
１：切刃稜線
２：すくい面
３：逃げ面
４：すくい面側の曲率を有する領域
５：逃げ面の曲率を有する領域
６：すくい面側への機械加工領域
７：逃げ面側への機械加工領域
【図１】
2005271193.tif 000004
【図２】
2005271193.tif 000005
【図３】
2005271193.tif 000006
【図４】
2005271193.tif 000007